(57)【要約】【課題】手切れ性が良く，長手方向の伸びを抑制して，貼着後の位置ずれと剥離，ロール状に巻き取った際のテレスコープ（竹の子）状の変型を防止する。【解決手段】片面に長手方向と直交する方向に複数本の凹溝２３が所定間隔で形成された凹凸面２２を有する未延伸のポリオレフィン樹脂製フィルムから成る基材層２０の前記凹凸面に，粘着剤層３０を形成して粘着テープ１０とする。前記基材層及び粘着剤層に，長さが１〜１０mm，太さ０．０５〜１００デニールの繊維片を，前記基材層又は粘着剤層の，固形分１００重量部に対し０．２〜１０重量部含有させたこのような繊維片３２の分散により，通気性を有し，機械的強度が増し，かつ，手切れ性を維持しつつ，長手方向の伸びを大幅に抑制することができ，その結果，貼着後の位置ずれ，剥離，ロール状に巻き取った際のテレスコープ状の変型が好適に防止される。【選択図】図１
2019194279.tif 000002
【特許請求の範囲】
【請求項１】
片面に粘着テープの長手方向と直交する方向に複数本の凹溝が所定間隔で形成された凹凸面を有する未延伸のポリオレフィン樹脂製フィルムから成る基材層と，
前記基材層の前記凹凸面上に形成された粘着剤層を備え，
前記基材層及び前記粘着剤層に，繊維片が分散され，通気性を有していることを特徴とする粘着テープ。
【請求項２】
前記粘着剤層が前記基材層の両面に形成され，
前記基材層及び前記粘着剤層に繊維片が分散され，通気性を有していることを特徴とする請求項１記載の粘着テープ。
【請求項３】
前記基材層が，両面に前記凹凸面を有することを特徴とする請求項２記載の粘着テープ。
【請求項４】
前記粘着剤層が，粘着剤の固形分１００重量部に対し，前記繊維片を０．５〜１０重量部含有することを特徴とする請求項１〜３いずれか１項記載の粘着テープ。
【請求項５】
前記繊維片の繊維径が，０．０５〜１００デニールであることを特徴とする請求項１〜４いずれか１項記載の粘着テープ。
【請求項６】
前記繊維片の長さが１〜１０mmであることを特徴とする請求項１〜５いずれか１項記載の粘着テープ。
【請求項７】
前記基材層が，前記基材層固形分１００重量部に対し，前記繊維片を０．２〜１０重量部含有することを特徴とする請求項１〜６いずれか１項記載の粘着テープ。
【請求項８】
粘着テープの長手方向の伸びが３０％以下である請求項１〜７いずれか１項記載の粘着テープ。
【請求項９】
粘着テープの長手方向の引張強さが１００（N/50mm幅）以上であることを特徴とする請求項１〜８いずれか１項記載の粘着テープ。
【請求項１０】
前記粘着剤層が，被着物に対する貼着側において前記繊維片の分散量が減少する構成であることを特徴とする請求項１〜９いずれか１項記載の粘着テープ。
【請求項１１】
前記粘着剤層が，基材層との貼着側において前記繊維片の分散量が減少する構成であることを特徴とする請求項１０記載の粘着テープ。
【請求項１２】
前記繊維片が，ＰＥＴ，オレフィン系樹脂，レーヨン，ビニロン，ナイロンの群から選択されたいずれかの材質から成り，該繊維片の一種を，又は二種以上を混合したものを，前記粘着剤層に分散させたことを特徴とする請求項１〜１１いずれか１項記載の粘着テープ。
【請求項１３】
前記繊維片が中空繊維片であることを特徴とする請求項１〜１２いずれか１項記載の粘着テープ。
【請求項１４】
前記繊維片が，粘着テープの長手方向に沿って層状に分散されたことを特徴とする請求項１〜１３いずれか１項記載の粘着テープ。
【請求項１５】
片面に粘着テープの長手方向と直交する方向に複数本の凹溝が所定間隔で形成された凹凸面を有する未延伸のポリオレフィン樹脂製フィルムから成る基材層の前記凹凸面に，粘着剤を積層して粘着剤層を形成する共に，前記基材層及び前記粘着剤層に，繊維片を分散させたことを特徴とする粘着テープの製造方法。
【請求項１６】
前記基材層の両面に，粘着剤を積層して粘着剤層を形成すると共に，前記基材層及び前記粘着剤層に，繊維片を分散させたことを特徴とする請求項１５記載の粘着テープの製造方法。
【請求項１７】
前記基材層が，両面に粘着テープの長手方向と直交する方向に複数本の凹溝が所定間隔で形成された凹凸面を有する未延伸のポリオレフィン樹脂製フィルムから成ることを特徴とする請求項１６記載の粘着テープの製造方法。
【請求項１８】
前記繊維片の分散量を変化させた複数種類の粘着剤を多層に積層して，被着物との接着面側で前記繊維片の分散量が減少する前記粘着剤層を形成したことを特徴とする請求項１５〜１７いずれか１項記載の粘着テープの製造方法。
【請求項１９】
前記繊維片の分散量を変化させた複数種類の粘着剤を多層に積層して，前記基材層の前記凹凸面との接着面側で前記繊維片の分散量が減少する前記粘着剤層を形成したことを特徴とする請求項１５〜１８いずれか１項記載の粘着テープの製造方法。
【発明の詳細な説明】
【技術分野】
【０００１】
本発明は，粘着テープ（両面粘着テープを含む）及び粘着テープの製造方法に関し，より詳細には，建築内外装，建築塗装，車両塗装等においてマスキングや養生用に使用される粘着テープ，梱包等に使用される粘着テープのように，手切れ性を有することが求められる粘着テープにおいて，手切れ性を維持しつつ，基材層の伸縮防止と引張り強さの向上を図ることで，貼着後の位置ずれ及び剥離，ロール状に巻き取った際のテレスコープ状（竹の子状）の変型を防止し得る粘着テープ及びその製造方法に関する。
【背景技術】
【０００２】
前述した建築内外装，建築塗装，車両塗装等においてマスキング及び養生のために使用される粘着テープは，一般に，基材層となるフィルムの片面に粘着剤を塗布した片面テープが使用されている。
【０００３】
このような粘着テープ１００は，図８に示すように，粘着剤層１３０が内側，基材層１２０が外側となるように巻き芯１４０等にロール状に巻かれた状態で提供されており，使用時，ユーザーは粘着テープ１００をロールから必要な長さを引き出し，被着物に貼着した後，所望の箇所で切断して貼着する。
【０００４】
このような粘着テープ１００の切断に際しては，鋸歯状の刃を持つ専用のカッターの使用又は，はさみあるいはカッターナイフ等の刃物の使用により切断することもできるが，切断する度にこのような刃物等を使用することの煩雑さを回避するために，手でも簡単に切ることができる「手切れ性」を有する粘着テープが要望されている。
【０００５】
このような手切れ性を有する粘着テープとして，和紙，繊維織物（以下「割布」と言う。），及び，切れ目となるエンボスを付けた合成樹脂フィルムを基材層とした粘着テープ等がある。
【０００６】
特に，粘着テープを手で切る場合，粘着テープの長手方向に対し直交する方向に直線状に切断できることが要望されており，このような要求を満たす粘着テープとしては，基材層を前述した割布によって構成した，所謂「布テープ」が主流で，一部に，粘着テープの長手方向と直交する方向に凹溝を形成して手切れ性を付与したポリオレフィン系樹脂フィルムを基材層としたものが提供されている。
【０００７】
前述の布テープでは，スフ（レーヨン）又は，ポリエステル等の繊維を，経糸と緯糸を異なる太さで織って形成した割布の両面又は片面に，厚さ１０〜４０μｍ程度のＰＥフィルムをラミネートしたものが基材層として使用されている。
【０００８】
このように経糸と緯糸を織ることによって製造される割布を備えた基材層を使用した布テープでは，手で切った場合でも，割布の経糸又は緯糸の長さ方向に直線状に切断することができる。
【０００９】
しかし，このような布テープでは，前述した構造から，基材層を得るためには，予め織っておいた割布を，ＰＥフィルムとラミネートする工程が必要となり，製造工程が多工程となる結果，布テープは高価となる。
【００１０】
そこで，単層の合成樹脂フィルムを基材層としつつ，手で切った場合であっても，幅方向に直線状に切断することができる工夫がされた粘着テープも提案されている。
【００１１】
このような粘着テープ１００として，図９に示すように一方の面を平滑面１２１と成すと共に，他方の面を粘着テープの長手方向と直交する方向に多数の凹溝１２３が所定間隔で形成された凹凸面１２２としたポリオレフィン樹脂フィルムを基材層１２０とし，この基材層１２０の前記凹凸面１２２に，粘着剤を塗布して粘着剤層１３０を形成した粘着テープが提案されている（特許文献１）。
【００１２】
また，前述したように凹凸面１２２を備えたポリオレフィン樹脂フィルムを基材層１２０とした粘着テープ１００において，手切れ性を維持しつつ，粘着テープ１００の長手方向への伸びを低減させるための構造を備えた粘着テープ１００も提案されている。
【００１３】
このような粘着テープ１００として，図１０に示すように，ポリオレフィン樹脂フィルム製基材層１２０の凹凸面１２２上に形成する粘着剤層１３０を，不織布又は割布１３５と粘着剤１３１とによって形成することを提案したものがある（特許文献２）。
【００１４】
また，図１１に示すように，ポリオレフィン樹脂フィルム製基材層１２０の凹凸面１２２に，数平均分子量が１０，０００以上でガラス転移温度が０〜８０℃であるポリエステル系樹脂１３６を塗布した後に，アクリル系の粘着剤を塗布して，粘着剤層１３０を形成した粘着テープも提案されている（特許文献３）。
【先行技術文献】
【特許文献】
【００１５】
【特許文献１】特開平３−４７８８５号公報
【特許文献２】特開平９−１３７１３３号公報
【特許文献３】実開２００１−１７２５８６号公報
【発明の概要】
【発明が解決しようとする課題】
【００１６】
前掲の特許文献１として紹介した粘着テープ１００（図９）では，基材層１２０として使用するポリオレフィン樹脂フィルムの凹凸面１２２に，粘着テープ１００の長手方向と直交する方向に凹溝１２３が形成されていることから，粘着テープ１００を手で切った場合であっても，基材層１２０が凹溝１２３に沿って裂けることで，直線状にきれいに切断することができるようになっている。
【００１７】
しかし，特許文献１に記載の粘着テープ１００が基材層１２０として採用するポリオレフィン樹脂フィルムは，無延伸でありそれ自体，紙又は割布等に比較して伸縮性に富んでいるだけでなく，粘着テープ１００の長手方向と直交方向に凹溝１２３が形成されていることで，肉薄となっている凹溝１２３の形成部分で基材層１２０は更に伸び易くなっている。
【００１８】
その結果，このような粘着テープ１００にあっては，図８に示したようなロール状に巻かれている状態から必要な長さのテープを引き出す際，あるいは手で切断する際に粘着テープ１００の基材層１２０が長手方向に伸びてしまい，このようにして伸びた状態で被着物に貼着されることとなる。
【００１９】
そして，基材層が伸びた状態で貼着された粘着テープ１００は，基材層１２０が元の形状に復帰しようとして縮むことで，経時と共に被着物上の貼着位置にずれが生じ，あるいは，粘着テープ１００の端部が浮きあがって剥離してしまう等の問題が生じ，このような粘着テープを塗装の際のマスキングに使用すれば，塗装位置がずれてしまう。
【００２０】
また，特許文献１に記載の粘着テープ１００で基材層１２０として使用するポリオレフィン樹脂フィルムは，前述したように長手方向に伸びやすく，しかも，基材層に対する粘着剤の塗布時に９０〜１１０℃に加熱して乾燥されることから，その後にロール状に巻き取る際の張力によって，０．３〜１％程度延伸された状態で巻き芯１４０に巻き取られる。
【００２１】
その結果，ロール状に巻き取った後に粘着テープ１００が長手方向に収縮することで，粘着テープ１００のロールは図１２に示すようにテレスコープ状（竹の子状）に変型する不良が生じ易くなっている。
【００２２】
一方，このようなテレスコープ状（竹の子状）の変形を防止するために粘着テープ１００を低張力で巻き取ると，空気の巻き込みにより巻き巣(空洞)が生じ易くなり，何れも外観不良となって製品としては出荷できず，このようにして生じる不良率は，最大で約１〜７％に及ぶために歩留りが悪い。
【００２３】
さらに，マスキング又は養生用に使用される粘着テープでは，塗装等の作業が完了した後は，これを被着物より剥離・除去することが必要となるが，手切れ性を付与するために長手方向と直交する方向に前述した凹溝１２３が形成されたポリオレフィン樹脂フィルムを基材層１２０とした前述の粘着テープ１００は，被着物から剥離する作業中にも伸びやすく，かつ，切れやすいことから，剥離作業が煩雑となる。
【００２４】
このように，片面に凹溝１２３が形成されたポリオレフィン樹脂フィルムを基材層１２０とした特許文献１に記載の粘着テープ１００では，長手方向に伸び易く，その結果，前述した各種の問題が生じることから，このような粘着テープ１００の長手方向の伸びを抑制することが要望されている。
【００２５】
このような伸びを抑制する方法としては，凹溝１２３の深さを浅くすることあるいは，基材層１２０とするポリオレフィン樹脂フィルム全体を厚くすることも考えられるが，この構成では，粘着テープ１００の長手方向の伸びを抑制することはできるものの，粘着テープ１００の手切れ性が低下してしまい，特にポリオレフィン樹脂フィルム全体の厚みを厚くする構成では，被着物の表面に対する追従性が低下することで剥離等が生じ易くなる。
【００２６】
これに対し，前掲の特許文献２に記載されている粘着テープ(図１０)では，粘着剤層１３０に不織布又は割布１３５を埋設して粘着剤層１３０を強化することにより，粘着テープ１００の長手方向における伸びの発生を抑制している。
【００２７】
しかし，この構成では，不織布又は割布１３５と粘着剤１３１を一体化させて粘着剤層１３０を形成する作業が必要で，図１３に示すように，不織布又は割布１３５と粘着剤１３１を工程紙１５０上にラミネートするなどして粘着剤層１３０を形成した後，基材層１２０となるポリオレフィン樹脂フィルムに積層する等の作業が必要となることから，前述した布テープの場合と同様，製造時の工程数が増えて製造コストが嵩む結果，粘着テープ１００が高価なものとなる。
【００２８】
しかも，粘着剤層１３０に不織布又は割布１３５を埋没させた構造では，伸びを抑制することはできるものの，手切れ性が大幅に低下する。
【００２９】
しかも，不織布又は割布１３５の埋没によって粘着剤層１３０の変形性が大幅に低下することから，被着部の表面に対する追従性が低下し，剥離又は浮きが生じ易く，マスキングテープとしての機能が損なわれる可能性もある。
【００３０】
更に，図１１に示したようにポリオレフィン樹脂フィルム製の基材層１２０に設けた凹凸面１２２に，粘着剤を塗布する前にポリエステル系樹脂１３６を塗布した前掲の特許文献３に記載の構成では，伸びは抑制できるかもしれないが，手切れ性は大幅に低下するか，または殆ど失われてしまうと考えられる。
【００３１】
また，下地層としてポリエステル系樹脂１３６を塗布した後に，これに続けて溶剤型の粘着剤を塗布して粘着剤層１３０を形成すると，下地のポリエステル系樹脂１３６が粘着剤１３１内の溶剤に侵され，異常を生じる，所謂「ソルベントアタック」によりポリエステル系樹脂１３６が軟化してしまい，伸びの抑制効果が得られなくなることから，製造方法あるいは材質等についても制約を受けるものと考えられる。
【００３２】
また，特許文献１〜３に記載の粘着テープは，基材にポリオリフェン系のプラスチックを使用しており，通気性が不十分であるため，貼着時に被着の表面と粘着テープ１００間にエアーを抱き込み易く，見た目の美しさに欠けると共に，抱き込まれたエアーの膨張や，被着物からのアウトガス，基材の熱膨張などが複合し，粘着テープ１００の膨れや剥離の要因となり易い問題が有った。
【００３３】
そこで本発明は，上記従来技術における欠点を解消するためになされたものであり，前述したように一方の面を平滑面に，他方の面を凹凸面に形成したポリオレフィン樹脂フィルムを基材層とし，該基材層の凹凸面に粘着剤層を形成した粘着テープにおいて，該粘着テープの幅方向の手切れ性を維持しつつ，長手方向の伸びの抑制，具体的には伸びを７０％以下，好ましくは５０％以下，より好ましくは３０％以下に抑制するとともに，引張強度が向上，具体的には１００ (N/50mm幅)以上，好ましくは１３０（N/50mm幅）以上に向上された粘着テープを提供することにより，貼着後の位置ずれ又は剥離を防止すると共に，ロール状に巻かれた粘着テープが図１２に示すようなテレスコープ状（竹の子状）に変形することを防止でき，かつ，塗装作業等の終了後，被着物より剥離する際の作業性が良好で，さらに，通気性を有する粘着テープ（両面粘着テープを含む）及び粘着テープの製造方法を提供することを目的とする。
【課題を解決するための手段】
【００３４】
以下に，課題を解決するための手段を，発明を実施するための形態で使用する符号と共に記載する。この符号は，特許請求の範囲の記載と発明を実施するための形態の記載との対応を明らかにするために記載したものであり，言うまでもなく，本願発明の技術的範囲の解釈に制限的に用いられるものではない。
【００３５】
上記目的を達成するために，本発明の粘着テープ１０は，
片面に粘着テープの長手方向と直交する方向に複数本の凹溝２３が所定間隔で形成された凹凸面２２を有する未延伸のポリオレフィン樹脂製フィルムから成る基材層２０と，前記基材層２０の前記凹凸面２２上に形成された粘着剤層３０を備え，前記基材層２０及び前記粘着剤層３０に繊維片３２が分散され，通気性を有していることを特徴とする（請求項１，図１参照）。
【００３６】
また，本発明の粘着テープ１０は，前記粘着剤層３０，３０’を前記基材層２０の両面に形成し，前記基材層２０及び前記粘着剤層３０，３０’に繊維片３２が分散され，通気性を有した両面粘着テープ１０’としてもよい（請求項２，図２参照）。
【００３７】
さらに，前記両面粘着テープ１０’は，前記基材層２０が，両面に前記凹凸面２２，２２’を有するものとしても良い。（請求項３，図３参照）。
【００３８】
なお，本発明において『繊維片』には，短繊維の単体又は，短繊維又は長繊維の断片等から成るモノフィラメントの他，モノフィラメントを撚り合わせて得たマルチフィラメント（糸）の断片を含む。
【００３９】
前記粘着剤層３０（両面粘着テープ１０’の場合，粘着剤層３０，３０’）が，粘着剤３１の固形分１００重量部に対し，前記繊維片３２を０．５〜１０重量部，好ましくは１〜５重量部含有することを特徴とする（請求項４，図１）。
【００４０】
前記繊維片３２としては，繊維径が０．０５〜１００デニール（０．０１〜２００μm径），好ましくは１〜１０デニール（１５〜６０μm）より好ましくは０．５〜４デニール（３〜４０μm）のものを使用することができる（請求項５）。
【００４１】
なお，「デニール」とは，９０００mの糸の質量をグラム単位で表したものであり，上記「デニール」の１／９の値が，ＪＩＳ及びＩＳＯで使用する「テックス」（１０００mの糸の質量をグラム単位で表したもの）に対応する。
【００４２】
また，前記繊維片３２の長さは，１〜１０mm，好ましくは１〜７mm，より好ましくは２〜５mmのものが使用可能である（請求項６）。
【００４３】
なお，前記繊維径及び繊維長は，各種のものを混合して用いることができる。
【００４４】
更に，前記基材層が，前記基材層固形分１００重量部に対し，前記繊維片を０．２〜１０重量部，好ましくは０．５〜３重量部含有することを特徴とする（請求項７，図１）。
【００４５】
上記本発明の粘着テープ１０及び両面粘着テープ１０’は，粘着テープの長手方向の伸びを３０％以下，好ましくは２０％以下，より好ましくは１６％以下とする（請求項８）。
【００４６】
また，粘着テープの長手方向の引張強さが１００（N/50mm幅）以上であることが好ましい（請求項９）。
【００４７】
本発明の粘着テープ１０の前記粘着剤層３０（両面粘着テープ１０’の場合，粘着剤層３０，３０’）は，厚み方向の全体に亘り繊維片３２が均一に分散されたものとしても良いが（図１参照），好ましくは，被着物に対する貼着側（紙面下側）において前記繊維片３２の分散量が減少する構成とすることが好ましい（請求項１０，図４及び５参照，両面粘着テープ１０’については図示せず。）。
【００４８】
更に，前記粘着剤層３０（両面粘着テープ１０’の場合，粘着剤層３０，３０’）は，基材層２０との貼着側（図面上側）において前記繊維片３２の分散量が減少する構成とすることが好ましい（請求項１１，図５参照，両面粘着テープ１０’については図示せず。）。
【００４９】
なお，基材層２０及び粘着剤層３０（両面粘着テープ１０’の場合，粘着剤層３０，３０’）に分散させる前記繊維片３２としては，アクリル系，ＰＥＴ，オレフィン系樹脂，レーヨン，ビニロン，ナイロンの群から選択されたいずれかの材質から成るものを使用でき，該繊維片３２の一種を，又は二種以上を混合したものを，前記粘着剤層３０に分散させるものとしても良い（請求項１２）。
【００５０】
前記繊維片３２が，中空繊維片であることが好ましい（請求項１３）。
【００５１】
前記繊維片３２が，粘着テープの長手方向に沿って層状に分散されたものとしても良い（請求項１４，図６参照）。
【００５２】
また，本発明の粘着テープ１０の製造方法は，
片面に粘着テープの長手方向と直交する方向に複数本の凹溝２３が所定間隔で形成された凹凸面２２を有する未延伸のポリオレフィン樹脂製フィルムから成る基材層２０の前記凹凸面２２に，粘着剤を積層して粘着剤層３０を形成すると共に，前記基材層２０及び前記粘着剤層３０に，繊維片３２を分散させたことを特徴とする（請求項１５）。
【００５３】
また，前記基材層２０の両面に，粘着剤を積層して粘着剤層３０，３０’を形成すると共に，前記基材層２０及び前記粘着剤層３０，３０’に，繊維片３２を分散させても良い（請求項１６）。
【００５４】
さらに，前記基材層２０が両面に粘着テープの長手方向と直交する方向に複数本の凹溝２３が所定間隔で形成された凹凸面２２を有する未延伸のポリオレフィン樹脂製フィルムから成るものでも良い（請求項１７）。
【００５５】
前記粘着剤層３０（両面粘着テープ１０’の場合，粘着剤層３０，３０’）の形成は，前記繊維片３２の分散量を変化させた複数種類の粘着剤を多層に積層することにより，被着物との接着面側で前記繊維片３２の分散量が減少する前記粘着剤層３０を形成するものとしても良い（請求項１８，図４及び図５参照，両面粘着テープ１０’については図示せず。）。
【００５６】
また，同様に繊維片３２の分散量を変化させた複数種類の粘着剤を多層に積層して，前記基材層２０の前記凹凸面２２との接着面側で前記繊維片３２の分散量が減少する前記粘着剤層３０（両面粘着テープ１０’の場合，粘着剤層３０，３０’）を形成するものとしても良い（請求項１９，図５参照，両面粘着テープ１０’については図示せず。）。
【発明の効果】
【００５７】
以上で説明した本発明の構成により，本発明の粘着テープ１０（両面粘着テープ１０’を含む）では，以下の顕著な効果を得ることかできた。
【００５８】
上述の構成を有する本発明の粘着テープ１０（及び両面粘着テープ１０’）は，幅方向の手切れ性を維持しつつ，長手方向の伸びを小さくし，さらに，通気性を有することができた。
【００５９】
このような繊維片の分散による伸びの抑制は，繊維の分散によって前記基材層及び前記粘着剤層が高架橋となったかのような挙動を示す（本明細書においてこのような挙動を示す状態を「疑似架橋状態」という）ことで，物理的に伸びが抑制されるものであり，化学的な架橋と比べて，粘着力に寄与する官能基等を塞ぐことがなく，粘着力の発現を低下させることがない点で有利である。
【００６０】
このように，本発明の粘着テープ１０（及び両面粘着テープ１０’）は，長手方向の伸びを小さくできたことで，ロール状に巻かれた状態から引き出す際に伸び難く，伸びた状態で貼着された粘着テープが縮むことで生じる貼着位置のずれ，端部の浮き上がりによる剥離の発生を防止でき，また，巻き巣の発生を防止するためにテンションを掛けて巻き取った場合であっても伸びが生じ難いことから，ロール状に巻き取られた後に粘着テープ１０（及び，両面粘着テープ１０’）が縮むことで生じるテレスコープ状（竹の子状）の変形についても好適に防止することができ，これにより不良品の発生を抑制して歩留りを向上させることができた。
【００６１】
また，粘着テープ１０（及び，両面粘着テープ１０’）の長手方向における引張り強度を向上させることができたことから，例えば塗装等の作業が終了した後，マスキングテープとして使用していた粘着テープ１０（及び，両面粘着テープ１０’）を被着物から剥離・除去する際に，粘着テープを破断等させることなく容易に剥離・除去することが可能である。
【００６２】
また，本発明の粘着テープ１０（及び両面粘着テープ１０’）は，通気性を有することから，貼着時に発生するエアーの抱き込みを防止することができ，貼着後の見た目が綺麗であるだけでなく被着物のアウトガスや抱き込んだエアーの膨張等による剥離の問題も生じない粘着テープ１０（及び両面粘着テープ１０’）を提供することができた。
【００６３】
本発明の粘着テープ１０（及び両面粘着テープ１０’）の通気性については，例えば，基材層及び粘着剤層を構成する樹脂と分散された繊維片３２との間に生じた僅かな隙間又は，繊維片が有する孔等に沿って空気が抜けていくことが推察される。
【００６４】
また，特に，繊維片３２の添加量を粘着剤３１の固形分１００重量部に対し，０．５〜１０重量部，好ましくは１〜５重量部又は，前記基材層固形分１００重量部に対し，前記繊維片を０．２〜１０重量部含有するのみでよいという，比較的少量であり，また，分散させる繊維片３２として０．０５〜１００デニールという比較的細径のものを使用することで，粘着テープ１０（及び両面粘着テープ１０’）の手切れ性を殆ど犠牲にすることなく，粘着テープ１０（及び両面粘着テープ１０’）の伸びの抑制と引張り強度の向上を得ることができた。
【００６５】
粘着剤３１に添加する繊維片３２を，１〜１０mm，好ましくは１〜７mm，より好ましくは２〜５mmという比較的短いものを使用したことで，粘着剤に対する繊維片３２の分散が容易である一方，この長さの繊維片の分散でも必要な伸び率の抑制と引張強さの向上を得ることができた。
【００６６】
前記基材層２０の凹凸面２２に，前記粘着テープ１０の長手方向と平行な方向に複数本の凹溝（図示せず）を所定間隔で形成した構成では，粘着テープ１０の幅方向の手切れ性のみならず，長手方向の手切れ性についても付与することができた。
【００６７】
前記粘着剤層３０（両面粘着テープ１０’の場合，粘着剤層３０，３０’）中の前記繊維片３２の分散量を，被着物との接着面側で減少させた構成とした例では，繊維片３２の分散によっても被着物に対する良好な接着性を維持することができた。
【００６８】
また，粘着剤層３０（両面粘着テープ１０’の場合，粘着剤層３０，３０’）中の前記繊維片３２の分散量を，基材層２０の凹凸面２２との接着面側でも減少させた構成とした例では，基材層２０の凹凸面２２と粘着剤層３０間の強固な接着を得ることができ，被着物より粘着テープ１０を剥がす際に，層間剥離が生じて粘着剤層３０の一部が被着物の表面に付着したまま残る，所謂「糊残り」の発生についても好適に防止することができた。
【００６９】
さらに，従来の基材層としての工程が多く，コストの高い繊維を縦横（経緯）に織る事なく，既存の織物型テープの代替ともなる粘着テープが得られ，高い経済効果をもたらす。
【００７０】
なお，上記課題を解決するため基材層として過去に試みられたポリプロピレンとポリエチレンの混合樹脂においては，融点の違いから，押し出しフィルムに発生するたわみ，巻取りのしわ，ラインでのしわ（アバラ，フレアとも呼ばれる）が多発していたが，ポリプロピレンに代替する本願の繊維片により，上記効果を達成すると共に，このようなしわの発生をきわめて少ないものとすることができた。
【図面の簡単な説明】
【００７１】
【図１】本発明の第１実施形態の粘着テープ１０の断面模式図。
【図２】本発明の第２実施形態の両面粘着テープ１０’の断面模式図。
【図３】本発明の第３実施形態の両面粘着テープ１０’の断面模式図。
【図４】本発明のさらに別の実施形態の粘着テープ１０の断面模式図。
【図５】本発明のさらに別の実施形態の粘着テープ１０の断面模式図。
【図６】本発明のさらに別の実施形態の粘着テープ１０の断面模式図。
【図７】基材層となるポリオレフィン樹脂フィルムの製造方法の説明図。
【図８】ロール状に巻き取った状態の粘着テープの斜視図。
【図９】従来の粘着テープの説明図（特許文献１に対応）。
【図１０】従来の粘着テープの説明図（特許文献２に対応）。
【図１１】従来の粘着テープの説明図（特許文献３に対応）。
【図１２】テレスコープ状（竹の子状）に変形した粘着テープの説明図。
【図１３】従来の粘着テープの製造方法の説明図（特許文献２の図３に対応）。
【発明を実施するための形態】
【００７２】
次に，本発明の実施形態につき添付図面を参照しながら説明する。
【００７３】
〔全体構造〕
本発明の第１実施形態としては，例えば，図１に示すように一方の面を平滑面２１とし，他方の面に粘着テープの長手方向と直交する方向の多数の凹溝２３が形成された凹凸面２２としたポリオレフィン樹脂フィルムを基材層２０とし，この基材層２０の凹凸面２２に，粘着剤層３０を設けた，手切れ性を有する粘着テープ１０とすることができる。
【００７４】
そして，本発明の粘着テープ１０は，前述の基材層２０及び粘着剤層３０に繊維片３２を分散させることにより，手切れ性を維持しつつ粘着テープ１０の長手方向の伸びの抑制と，引張強さを向上させ，さらに，通気性を持たせた，一例として総厚み１２０〜６００μmの粘着テープである。なお，総厚みはこれに限定されず，用途等に応じて適宜の厚さに設定し得る。
【００７５】
また，本発明の第２実施形態として，例えば，図２に示すように，一方の面を平滑面２１とし，他方の面に粘着テープの長手方向と直交する方向の多数の凹溝２３が形成された凹凸面２２としたポリオレフィン樹脂フィルムを基材層２０とし，この基材層２０の両面に，粘着剤層３０，３０’を設け，前記基材層２０及び前記粘着剤層３０，３０’の粘着剤中に繊維片３２が分散された，通気性及び手切れ性を有する両面粘着テープ１０’とすることができる。
【００７６】
さらに，本発明の第３実施形態として，図３に示すように，両面を粘着テープの長手方向と直交する方向の多数の凹溝２３，２３’が形成された凹凸面２２，２２’としたポリオレフィン樹脂フィルムを基材層２０とし，この基材層２０の両面に，粘着剤層３０，３０’を設け，前記基材層２０及び前記粘着剤層３０，３０’の粘着剤中に繊維片３２が分散された，通気性及び手切れ性を有する両面粘着テープ１０’とすることもできる。
【００７７】
〔基材層〕
本発明の粘着テープ１０及び両面粘着テープ１０’で基材層２０として使用するフィルムは，未延伸のポリオレフィン樹脂のフィルムであり，これは公知のポリオレフィン樹脂を使用して製造することかできる。
【００７８】
このようなポリオレフィン樹脂としては，例えばポリエチレン樹脂，ポリプロピレン樹脂，エチレンとプロピレンとの共重合体樹脂，エチレン及び／又はプロピレンと他の一種または二種以上のα−オレフィンとの共重合体樹脂などを例示することができる。
【００７９】
このうちのα−オレフィンとしては，例えばブテン−１，ペンテン−１，ヘキセン−１，ヘプテン−１，オクテン−１，ノネン−１，４−メチルペンテン−１，デセン−１等を挙げることができる。
【００８０】
好ましいポリオレフィン樹脂の例としては，ポリエチレン樹脂を挙げることができる。
【００８１】
ポリオレフィン樹脂の分子量は，フィルムに成形し得る範囲であれば特に制限されないが，樹脂の流れ性を表す尺度であるメルトインデックスで表すと，一般に０．２〜２０g/１０分の範囲，好ましくは１〜１０g/１０分（いずれも荷重２．１６kg，温度１９０℃）の範囲である。
【００８２】
本発明の粘着テープ１０及び両面粘着テープ１０’の基材層２０となる前述のポリオレフィン樹脂のシートの厚さは，一例として４０〜４００μmの範囲であるが，この厚さに限定されず，用途等に応じて適宜の厚さに設定し得る。
【００８３】
このポリオレフィン樹脂シートは，一方の面を平滑面２１とし，他方の面を凹凸面２２としており，この凹凸面２２に，粘着テープ１０の長手方向に対し直交方向を成す凹溝２３が多数形成されている。
【００８４】
また，両面粘着テープ１０’の場合，前記ポリオレフィン樹脂シートの両面を凹凸面２２，２２’とし，この凹凸面２２，２２’に，粘着テープ１０の長手方向に対し直交方向を成す凹溝２３が多数形成されているものとしても良い。
【００８５】
この凹溝２３は，粘着テープ１０を手で切断する際に基材層２０に破断が生じる位置となるもので，このような手による切断を可能と成すものであれば，その断面形状は，図示したようなＶ字状の他，矩形状，（半）円形状等，如何なる形状であっても良く，その深さも，特に限定されるものではないが，前述したシート厚４０〜４００μmのポリオレフィン樹脂のシートを基材層２０として使用する場合，深さは，３０μm未満では手切れ性が損なわれることから，３０〜３００μm，好ましくは４０〜１２０μmの凹溝２３を形成し，凹溝２３の形成部分における肉厚を，１０〜１００μmとすることが好ましい。
【００８６】
この凹溝２３の間隔は，０．５mm未満では粘着テープ１０の長手方向に強度が不足し，５mmを超えると本来の手切れ性が不十分となる可能性があることから，一例として０．５〜５mm，好ましくは０．６〜１．４mm間隔に設定することができる。但し，これよりも広く，又は狭く形成しても良い。
【００８７】
前述したポリオレフィン樹脂を原料として，一方の面を平滑面２１，他方の面を凹凸面２２としたポリオレフィン樹脂シートを製造する方法の一例を，図７に示す。
【００８８】
図７に示す例では，予め繊維片３２と混練したポリオレフィン樹脂を溶融して押出機５０の押出ダイ５１よりフィルム状に押出した後，押し出されたフィルムが未だ完全に室温まで冷却されていない状態でエンボスロール６１とゴムロール６２間を通過させることにより，ゴムロール６２との接触側に平滑面２１，エンボスロール６１との接触側にエンボスロール６１の表面に設けた凸条６１ａに対応する形状の凹溝２３を形成している。
【００８９】
なお，基材層２０の両面に凹凸面２２，２２’を形成する場合は，例えば，前記ゴムロール６２の代わりにエンボスロール６１’を用意し，前記エンボスロール６１とエンボスロール６１’間を通過させることにより，両面に凹溝２３，２３’を形成することができる。
【００９０】
粘着剤との馴染みを良好なものとして層間剥離が生じることを防止するために，ポリオレフィン樹脂フィルムに形成した凹凸面２２には，図７に示すように，放電電極６４と，平滑な表面を有する処理ロール６５間を通過させる際にコロナ放電処理を行うものとしても良い。
【００９１】
このようにコロナ放電処理を行うことで，凹凸面２２と後述する粘着剤３１との親和性（凹凸面に対する接着剤の投錨性，凹凸面のぬれ性）を向上させることができ，粘着テープ１０を被着物より剥離する際に層間剥離が生じて粘着剤が被着物の表面上に残る，所謂「糊残り」の発生を防止することができる。
【００９２】
なお，前述したように凹凸面２２に対するコロナ放電処理は，粘着剤層３０との馴染みを良好とする上で好ましいが，本発明の粘着テープ１０においてこのコロナ放電処理は必須ではなく，必要に応じて処理を行うものすれば良い。
【００９３】
基材層２０のダイン数（濡れ指数）は，平滑面２１に対し凹凸面２２の方が大きくなっていることが好ましく，好ましいダイン数（濡れ指数）は一例として平滑面２１で３０Dyn/cm以下，凹凸面２２で３５Dyn/cm以上であり，平滑面２１の濡れ指数が３０Dyn/cmより大きいと，粘着テープ１０をロール状に巻き取った際に平滑面２１と粘着剤層３０が必要以上に強固に接着してしまう，所謂「ブロッキング現象」の発生によって，粘着テープ１０を展開することが困難となる。
【００９４】
一方，凹凸面２２のぬれ指数が３５Dyn/cm未満であると，凹凸面２２に対する粘着剤３１の接着力が不足して，前述した「糊残り」等が生じる原因となる。
【００９５】
なお，凹凸面２２に対する粘着剤層３０の親和性を高めるための方法としては，前述したコロナ放電処理の他に，プライマーを塗布する方法もある。
【００９６】
このようなプライマーの塗布による親和性の向上も良く知られた方法であり，プライマーとしては既知の各種のもの，例えばニトリルゴム等のゴム系のプライマー，アクリル樹脂系のプライマーなどを使用することができる。
【００９７】
なお，前述したコロナ放電処理と同様，本発明ではプライマーの塗布も必須ではなく，必要に応じて適宜行うことができ，また，前述したコロナ放電処理に代え，又はコロナ放電処理と併用してプライマー塗布を行っても良い。
【００９８】
また，本発明の基材層２０には，繊維片３２が添加されるが，繊維片３２の一次分散は，マスターバッチでポリオレフィン樹脂と混練を得て，押出機ホッパーへと供給される。用いられる繊維片３２は，ポリオレフィン樹脂の熱溶融温度２００℃域を超えていなければならず，この観点からは，ポリエステル系（Ｔｇ２２０℃），ナイロン（Ｔｇ２２０℃），アクリル系（熱硬化），で最も好ましいのは熱溶融とは無縁なレーヨンが好ましいが，防水性の観点からは，ポリプロピレン系，ポリエステル系が好ましい。
【００９９】
繊維片３２の分散した基材層２０は，未延伸のポリオレフィン樹脂のフィルムであり，これは公知のポリオレフィン樹脂を使用して製造することができる。
【０１００】
〔粘着剤層〕
以上のように構成されたポリオレフィン樹脂のフィルムから成る基材層２０の凹凸面２２に，また，両面粘着テープとする場合には基材層２０の両面に，繊維片３２が分散された粘着剤層３０が形成される。
【０１０１】
粘着剤
粘着剤層３０を構成する粘着剤としては，既知の各種の粘着剤を使用可能であり，一例としてアクリル系粘着剤，ビニルエーテル系粘着剤，シリコーン系粘着剤，ゴム系粘着剤等を挙げることができる。
【０１０２】
使用する粘着剤の形態も特に制限されず，溶液型粘着剤，エマルジョン型粘着剤，ホットメルト型粘着剤等のいずれの型のものを使用しても良い。
【０１０３】
粘着剤層の積層方法
前述した粘着剤層３０の形成は，例えば，図１に示す本発明の第１実施形態のように，予め繊維を分散させておいた粘着剤を，前述した基材層２０の凹凸面２２に塗布することにより，あるいは工程紙上に塗布した後，前記基材層２０の凹凸面２２に転写することにより形成する。
【０１０４】
この粘着剤層３０は，図１に示すように繊維片３２が分散された粘着剤を１層塗工することにより形成した単層の粘着剤層３０によって形成するものとしても良いが，好ましくは，図４及び図５に示すように繊維片３２の分散量が異なる複数種類の粘着剤を２層以上塗工して，粘着剤層３０の厚み方向における繊維片３２の分散量に勾配を持たせるものとしても良い。
【０１０５】
前述した繊維片３２は，これを基材層２０及び粘着剤層３０中に分散させることにより，通気性を有し，さらに，基材層２０及び粘着剤層３０が補強されて伸びが低減すると共に引張強さの向上を得ることができる一方で，粘着剤層３０に前述した疑似架橋を生じさせ，被着物の表面に対する追従性及び接着力を低下させる原因となり得る。
【０１０６】
そこで，図４に示すように粘着剤層３０のうち，基材層２０側（紙面上側）を相対的に繊維片３２の含有量が多い粘着剤を積層して形成した粘着剤層（図示の例では繊維片含有粘着剤層３０１）とする一方，被着物と接着する側（紙面下側）を繊維片３２の添加量が少ない粘着剤を積層して形成した粘着剤層（図示の例では繊維片少量含有粘着剤層３０２）とした，複層構造の粘着剤層を形成するものとしても良い。
【０１０７】
また，図５に示すように，基材層と粘着剤層間の層間剥離を防止するために，粘着剤層３０の厚み方向中央部に繊維片３２の分散量が相対的に多い粘着剤を積層して形成した粘着剤層（図示の例では繊維片含有粘着剤層３０１）を設ける一方，これを中心としてその外側に繊維片の分散量が少ない粘着剤を塗布，積層して形成した粘着剤層（図示の例では第１の繊維片少量含有粘着剤層３０２ａ，第２の繊維片少量含有粘着剤層３０２ｂ）を形成した三層構造の粘着剤層３０を形成し，被着物との接着性を向上させるのみならず，基材層２０との接着性を向上させるものとしても良い。
【０１０８】
なお，上述した複層構造の粘着剤層は，本発明の両面粘着テープ１０’にも適用できる。なお，基材層２０の両面に積層された粘着剤層３０，３０’のうち一方のみを上述の複層構造としても良く，双方を上述の複層構造としても良い（図示せず）。
【０１０９】
このようにして得られた粘着テープ１０は，既知の粘着テープと同様，図８に示すように例えば２５m，５０mといった所定の長さを巻き取って形成したロールの状態で提供される。
【０１１０】
ロール状に巻き取った状態で粘着テープを提供する場合，粘着剤としてゴム系粘着剤を使用する場合又は，粘着剤の塗布量が多い場合等には，粘着テープ１０の展開性を向上させるために，基材層２０の平滑面２１に既知の剥離剤を塗布する等しても良い。
【０１１１】
また，本発明は，図２又は図３に示すように，基材層２０の両面に粘着剤層３０を積層することで両面粘着テープ１０’とすることができる。
【０１１２】
例えば，図２に示す，基材層２０の平滑面２１及び凹凸面２２の両面に粘着剤層３０を積層した第２実施形態の両面粘着テープ１０’については，例として，以下の方法により製造することができる。
【０１１３】
剥離シートに，予め繊維片３２を分散させておいた粘着剤を，キスロールコーター，グラビアコーター，ナイフコーター，リバースロールコーター等により，塗布し，乾燥する。
【０１１４】
これに，前述の図７を参照して説明した方法で製造した，繊維片３２が分散された基材層２０を積層し，巻き込んでいく。
【０１１５】
さらに，これを巻き戻しながら，前記基材層２０上に，前記予め繊維片３２を分散させておいた粘着剤をキスロールコーター，グラビアコーター，ナイフコーター，リバースロールコーター等により塗布し，乾燥後に巻き上げる。
【０１１６】
本発明の両面粘着テープ１０’は，片面または両面が前記剥離シートで覆われ，巻き上げられたテープもしくはシート形状で提供される。
【０１１７】
前記剥離シートとしては，紙に樹脂をアンカーコートしたもの，ポリエチレン，ポリプロピレン等よりなる剥離性の高い樹脂シート等よりなり，所望により表面にシリコーン系材料等の剥離剤を塗布したものが使用される。
【０１１８】
〔繊維片〕
基材層２０及び粘着剤層３０中に分散される前述の繊維片３２としては，例えば，アクリル，ポリエチレン，ポリプロピレン，ポリエチレンテレフタレート，６−ナイロン，６，６−ナイロン，ポリパラフェニレンテレフタルアミド，ポリアクリルニトリル，ＰＭＭＡ（ポリメタクリル酸メチル），ビニロン，レーヨン，麻，絹，毛等の繊維を挙げることができる。
【０１１９】
この繊維片３２は，綿又は麻，羊毛等の短繊維の単体又は，これら短繊維又は絹又は化学繊維等の長繊維の断片等から成るモノフィラメントであっても良く，又は，モノフィラメントを撚り合わせて得たマルチフィラメント（糸）の断片であっても良い。
【０１２０】
これらのうち特にレーヨン，ナイロン，ポリエチレン，ポリプロピレン，ポリエチレンテレフタレートに代表されるポリエステル系や，アクリル系の繊維片の使用は，基材層２０とするポリオレフィン樹脂フィルムとの接着性，耐熱性，耐溶剤性等の観点から好ましい。
【０１２１】
これらの原料から成る繊維片３２は，単一の原料から成る繊維片３２のみを単独で使用してもよいが，異なる原料で製造された複数種類の繊維片３２を２種類以上混ぜて使用するものとしても良い。
【０１２２】
また，繊維片３２は，着色したものを使用することもでき，あるいは予め着色しておいた原料を使用して製造した繊維片３２を使用することもできる。
【０１２３】
粘着剤層３０への繊維片３２の添加量は，得られる粘着テープ１０の，粘着力，靱性，手切れ性・手触り（柔らかさ）等の観点から，粘着テープの粘着剤固形分１００重量部に対し，０．５〜１０重量部とすることが好ましく，より好ましくは１〜５重量部である。
【０１２４】
また，基材層２０における繊維片の添加量としては，前記基材層固形分１００重量部に対し，０．２〜１０重量部，好ましくは，０．５〜３重量部である。
【０１２５】
なお，本発明で繊維片３２として使用する材質としては，粘着剤として後述のアクリル系のものを使用する場合，アクリル系のものの使用が好ましく，また，アクリル系の繊維片の使用は耐熱性，耐水性の点でも好ましい。
【０１２６】
また，耐水性の点ではポリエステル系のものの使用も好ましく，また，耐熱性の点ではレーヨン繊維も好適に使用できる。
【０１２７】
また，通気性の観点から，繊維片３２として，繊維内部が中空となっている（断面に孔が存在する構造を有する）中空繊維片を使用することが好ましい。
【０１２８】
本発明で使用される中空繊維片は，単糸繊維が中空を有するものであれば特に限定されず，繊維の表面に多数の微細孔を有した多孔性の中空繊維片でもよく，また，表面に多数の微細孔を有しない非多孔性の中空繊維片であってもよい。
【０１２９】
本発明に使用される中空繊維片としては，例えば，麻，綿等の天然繊維の他，ポリエステル，ナイロン，アクリル，塩化ビニル等の合成繊維の内部を中空にしたものが好適である。
【０１３０】
なお，中空繊維片の単糸の断面形状については，中空断面であれば特に限定されず，丸，三角，四角が例示される。
【０１３１】
また，本発明の粘着テープ１０は，図６に示すように，基材層及び粘着剤層に含有された繊維片３２を，粘着テープ１０の長手方向に沿って層状に分散させても良い。
【０１３２】
この場合，テープの厚み方向よりも長手方向への通気性が向上し，例えば，貼着時に抱き込んだエアーを，テープの厚み方向の他，長手方向に効率良く逃がす（排出する）ことができる。
【符号の説明】
【０１３３】
１０  粘着テープ（１０’  両面粘着テープ）
２０  基材層（ポリオレフィン樹脂シート）
２１  平滑面
２２，２２’  凹凸面
２３，２３’  凹溝
３０，３０’  粘着剤層
３０１  繊維片含有粘着剤層
３０２  繊維片少量含有粘着剤層
３０２ａ  第１の繊維片少量含有粘着剤層
３０２ｂ  第２の繊維片少量含有粘着剤層
３１  粘着剤
３２  繊維片
４０  巻き芯
５０  押出機
５１  押出ダイ
６１，６１’  エンボスロール
６１ａ  凸条
６２  ゴムロール
６４  放電電極
６５  処理ロール
１００  粘着テープ
１２０  基材層
１２１  平滑面
１２２  凹凸面
１２３  凹溝
１３０  粘着剤層
１３１  粘着剤
１３５  不織布又は割布
１３６  ポリエステル系樹脂
１４０  巻き芯
１５０  工程紙
【図１】
2019194279.tif 000003
【図２】
2019194279.tif 000004
【図３】
2019194279.tif 000005
【図４】
2019194279.tif 000006
【図５】
2019194279.tif 000007
【図６】
2019194279.tif 000008
【図７】
2019194279.tif 000009
【図８】
2019194279.tif 000010
【図９】
2019194279.tif 000011
【図１０】
2019194279.tif 000012
【図１１】
2019194279.tif 000013
【図１２】
2019194279.tif 000014
【図１３】
2019194279.tif 000015